최근의 환경 부하(environmental load) 저감 및 비용 삭감의 관점에서, 식품이나 음료캔에 이용되는 강판의 사용량 삭감이 요구되고 있으며, 2피스 캔, 3피스 캔에 관계없이 강판의 박육화가 진행되고 있다.  강판의 박육화에 수반하여, 캔체의 강도 및 강성이 저하된다.  이 때문에, 캔 제조, 반송 공정 및 시장에 있어서의 핸들링시에 작용하는 외력에 의한 캔체의 변형이나, 내용물의 가열 살균 처리 등에 있어서의 캔 내부의 압력의 증감에 의한 캔 몸통부의 좌굴 변형이, 문제가 되고 있다.종래, 이 내(耐)좌굴 변형성을 향상시키기 위해 강판의 고(高)강도화가 행해져 왔다.  그러나, 강판의 고강도화에 의해 경도가 상승하면, 성형성이 저하되어, 캔 몸통부 성형 후에 행해지는 넥(neck) 가공, 이어서 행해지는 플랜지(flange) 성형에 있어서, 넥 주름 및 플랜지 균열의 발생률이 증가한다는 성형성의 문제가 있다.  이 때문에, 강판의 박육화에 수반하는 좌굴 변형의 문제를 해결하는 방법으로서, 강판의 고강도화는 반드시 적절하지는 않다.캔 몸통부의 좌굴 변형은, 캔 몸통부 판두께가 박육화된 것에 의한 캔체의 강성의 열화에 의해 발생하고 있다.  그래서, 내좌굴 변형성(패널링 강도(paneling strength)라고 칭하기도 한다)을 향상시키기 위해서는, 강판 자체의 영률(Young's modulus)을 높여 강성을 향상시키는 방법이 생각된다.  특히, 드로잉(drawing) 가공을 거쳐 성형시키는 2피스 캔에서는, 성형 후의 캔 몸통의 원주 방향(circumferential direction)이 강판의 특정 방향이 되지 않기 때문에, 강판 면 내의 영률을 평균적으로 향상시킴으로써, 내좌굴 변형성을 향상시킬 수 있다.또한, 철의 영률과 강판의 결정 방위에는 강한 상관이 있고, 압연에 의해 발달하는 003c#110003e# 방향이 압연 방향에 평행한 결정 방위군(α 파이버(fiber))은, 특히, 압연 직각 방향의 영률을 높일 수 있다.  또한, 003c#111003e# 방향이 판면 법선 방향에 평행한 결정 방위군(γ 파이버)은, 압연 방향에 대하여 0°, 45°, 90° 방향의 영률을 약 220㎬까지 높일 수 있다.  한편, 강판의 결정 방위가 특정 방위로의 배향을 나타내지 않는 경우, 즉 집합 조직이 랜덤인 강판의 영률은, 약 205㎬이다.강판의 영률(탄성 계수)을 향상시킴으로써, 캔체의 강성 향상을 도모하는 기술로서, 예를 들면, 특허문헌 1에는, 중량％로 C: 0.0020％ 이하, P: 0.05％ 이하, S: 0.008％ 이하, Al: 0.005∼0.1％, N: 0.004％ 이하, Cr, Ni, Cu, Mo, Mn, Si의 1종 혹은 2종 이상의 합계가 0.1∼0.5％를 포함하고 잔부가 Fe 및 불가피적 불순물로 이루어지는 압연 강판이고, 결정립의 단경(minor axis)에 대한 장경(major axis)의 비(ratio)가 평균으로 4 이상인 가공 조직을 나타내고, 최대 탄성 계수가 230000㎫ 이상을 갖는 것을 특징으로 하는 고강성 용기용 강판이 개시되어 있다.  특허문헌 1에 의하면, 상기 화학 성분을 함유하는 강을 냉연 어닐링(annealing) 후, 50％ 이상의 압하율로 2차 냉연을 행하여 강한 압연 집합 조직을 형성시키고, 압연 방향에 대하여 90° 방향의 영률을 높임으로써 강판의 강성을 올리는 것이 개시되어 있다.또한, 특허문헌 2에는, 질량％로, C: 0.003％ 이하, Si: 0.02％ 이하, Mn: 0.05∼0.60％, P: 0.02％ 이하, S: 0.02％ 이하, Al: 0.01∼0.10％, N: 0.0010∼0.0050％, Nb: 0.001∼0.05％, B: 0.0005∼0.002％를 함유하고, 잔부는 Fe 및 불가피적 불순물로 이루어지고, 판두께 중앙부에 있어서, (112003c#110003e# 방위의 집적 강도)/(111003c#112003e# 방위의 집적 강도)≥1.0이고, 압연 방향으로부터 90° 방향의 인장 강도가 550∼800㎫, 압연 방향으로부터 90° 방향의 영률이 230㎬ 이상인 것을 특징으로 하는 고강도 캔용 강판이 개시되어 있다.특허문헌 3에는, 질량％로, C: 0.0005％ 이상 0.0035％ 이하, Si: 0.05％ 이하, Mn: 0.1％ 이상 0.6％ 이하, P: 0.02％ 이하, S: 0.02％ 미만, Al: 0.01％ 이상 0.10％ 미만, N: 0.0030％ 이하, B: 0.0010％ 이상 또한 B/N≤3.0(B/N＝(B(질량％))/10.81)/(N(질량％)/14.01))을 함유하고, 잔부는 Fe 및 불가피적 불순물로 이루어지고, 강판의 1/4 판두께에 있어서의 판면의 (111)[1-10]∼(111)[-1-12] 방위에 있어서의 평균의 집적 강도(f)가 7.0 이상인 조직을 갖고, 또한, EAVE≥215㎬, E0≥210㎬, E45≥210㎬, E90≥210㎬, －0.4≤Δr≤0.4 및, 압연 방향 단면의 페라이트(ferrite) 평균 결정 입경이 6.0∼10.0㎛인 것을 특징으로 하는 외압에 대한 캔 몸통부의 좌굴 강도가 높고 성형성 및 성형 후의 표면 성상이 우수한 캔용 강판이 개시되어 있다.
이 문장들은 임의의 순서로 섞여 있습니다. 모든 문장을 활용하여 원본 단락의 순서와 내용을 올바른 순서로 재구성하세요.
#문장 리스트: [' 또한, 003c#111003e# 방향이 판면 법선 방향에 평행한 결정 방위군(γ 파이버)은, 압연 방향에 대하여 0°, 45°, 90° 방향의 영률을 약 220㎬까지 높일 수 있다.', ' 특허문헌 1에 의하면, 상기 화학 성분을 함유하는 강을 냉연 어닐링(annealing) 후, 50％ 이상의 압하율로 2차 냉연을 행하여 강한 압연 집합 조직을 형성시키고, 압연 방향에 대하여 90° 방향의 영률을 높임으로써 강판의 강성을 올리는 것이 개시되어 있다.또한, 특허문헌 2에는, 질량％로, C: 0.003％ 이하, Si: 0.02％ 이하, Mn: 0.05∼0.60％, P: 0.02％ 이하, S: 0.02％ 이하, Al: 0.01∼0.10％, N: 0.0010∼0.0050％, Nb: 0.001∼0.05％, B: 0.0005∼0.002％를 함유하고, 잔부는 Fe 및 불가피적 불순물로 이루어지고, 판두께 중앙부에 있어서, (112003c#110003e# 방위의 집적 강도)/(111003c#112003e# 방위의 집적 강도)≥1.0이고, 압연 방향으로부터 90° 방향의 인장 강도가 550∼800㎫, 압연 방향으로부터 90° 방향의 영률이 230㎬ 이상인 것을 특징으로 하는 고강도 캔용 강판이 개시되어 있다.특허문헌 3에는, 질량％로, C: 0.0005％ 이상 0.0035％ 이하, Si: 0.05％ 이하, Mn: 0.1％ 이상 0.6％ 이하, P: 0.02％ 이하, S: 0.02％ 미만, Al: 0.01％ 이상 0.10％ 미만, N: 0.0030％ 이하, B: 0.0010％ 이상 또한 B/N≤3.0(B/N＝(B(질량％))/10.81)/(N(질량％)/14.01))을 함유하고, 잔부는 Fe 및 불가피적 불순물로 이루어지고, 강판의 1/4 판두께에 있어서의 판면의 (111)[1-10]∼(111)[-1-12] 방위에 있어서의 평균의 집적 강도(f)가 7.0 이상인 조직을 갖고, 또한, EAVE≥215㎬, E0≥210㎬, E45≥210㎬, E90≥210㎬, －0.4≤Δr≤0.4 및, 압연 방향 단면의 페라이트(ferrite) 평균 결정 입경이 6.0∼10.0㎛인 것을 특징으로 하는 외압에 대한 캔 몸통부의 좌굴 강도가 높고 성형성 및 성형 후의 표면 성상이 우수한 캔용 강판이 개시되어 있다.', ' 이 때문에, 강판의 박육화에 수반하는 좌굴 변형의 문제를 해결하는 방법으로서, 강판의 고강도화는 반드시 적절하지는 않다.캔 몸통부의 좌굴 변형은, 캔 몸통부 판두께가 박육화된 것에 의한 캔체의 강성의 열화에 의해 발생하고 있다.', " 그래서, 내좌굴 변형성(패널링 강도(paneling strength)라고 칭하기도 한다)을 향상시키기 위해서는, 강판 자체의 영률(Young's modulus)을 높여 강성을 향상시키는 방법이 생각된다.", ' 이 때문에, 캔 제조, 반송 공정 및 시장에 있어서의 핸들링시에 작용하는 외력에 의한 캔체의 변형이나, 내용물의 가열 살균 처리 등에 있어서의 캔 내부의 압력의 증감에 의한 캔 몸통부의 좌굴 변형이, 문제가 되고 있다.종래, 이 내(耐)좌굴 변형성을 향상시키기 위해 강판의 고(高)강도화가 행해져 왔다.', ' 그러나, 강판의 고강도화에 의해 경도가 상승하면, 성형성이 저하되어, 캔 몸통부 성형 후에 행해지는 넥(neck) 가공, 이어서 행해지는 플랜지(flange) 성형에 있어서, 넥 주름 및 플랜지 균열의 발생률이 증가한다는 성형성의 문제가 있다.', ' 한편, 강판의 결정 방위가 특정 방위로의 배향을 나타내지 않는 경우, 즉 집합 조직이 랜덤인 강판의 영률은, 약 205㎬이다.강판의 영률(탄성 계수)을 향상시킴으로써, 캔체의 강성 향상을 도모하는 기술로서, 예를 들면, 특허문헌 1에는, 중량％로 C: 0.0020％ 이하, P: 0.05％ 이하, S: 0.008％ 이하, Al: 0.005∼0.1％, N: 0.004％ 이하, Cr, Ni, Cu, Mo, Mn, Si의 1종 혹은 2종 이상의 합계가 0.1∼0.5％를 포함하고 잔부가 Fe 및 불가피적 불순물로 이루어지는 압연 강판이고, 결정립의 단경(minor axis)에 대한 장경(major axis)의 비(ratio)가 평균으로 4 이상인 가공 조직을 나타내고, 최대 탄성 계수가 230000㎫ 이상을 갖는 것을 특징으로 하는 고강성 용기용 강판이 개시되어 있다.', ' 특히, 드로잉(drawing) 가공을 거쳐 성형시키는 2피스 캔에서는, 성형 후의 캔 몸통의 원주 방향(circumferential direction)이 강판의 특정 방향이 되지 않기 때문에, 강판 면 내의 영률을 평균적으로 향상시킴으로써, 내좌굴 변형성을 향상시킬 수 있다.또한, 철의 영률과 강판의 결정 방위에는 강한 상관이 있고, 압연에 의해 발달하는 003c#110003e# 방향이 압연 방향에 평행한 결정 방위군(α 파이버(fiber))은, 특히, 압연 직각 방향의 영률을 높일 수 있다.', ' 강판의 박육화에 수반하여, 캔체의 강도 및 강성이 저하된다.', '최근의 환경 부하(environmental load) 저감 및 비용 삭감의 관점에서, 식품이나 음료캔에 이용되는 강판의 사용량 삭감이 요구되고 있으며, 2피스 캔, 3피스 캔에 관계없이 강판의 박육화가 진행되고 있다.']